(57)【要約】【課題】本発明の課題は、基材に対する密着性、光沢、硬度及び薬品耐性に優れる塗膜を有する家電用塗装部品を提供することにある。【解決手段】本発明の家電用塗装部品としての蓋体１は、樹脂製の基材３と、前記基材３の表面に形成された塗膜２と、を有するものであって、前記塗膜２は、架橋性官能基を一分子中に３以上有する多官能（メタ）アクリレートの重合物、及び（メタ）アクリル変性塩素化ポリオレフィンを含み、前記塗膜２中の、前記多官能（メタ）アクリレートの重合物の質量（Ｍａ）及び前記（メタ）アクリル変性塩素化ポリオレフィンの質量（Ｍｂ）の合計量に対する前記（メタ）アクリル変性塩素化ポリオレフィンの質量（Ｍｂ）の質量百分率（１００Ｍｂ／（Ｍａ＋Ｍｂ））が、４０％以上、６０％以下であることを特徴とする。【選択図】図１
2011132290.tif 000002
【特許請求の範囲】
【請求項１】
樹脂製の基材と、
前記基材の表面に形成された塗膜と、
を有する家電用塗装部品であって、
前記塗膜は、架橋性官能基を一分子中に３以上有する多官能（メタ）アクリレートの重合物、及び（メタ）アクリル変性塩素化ポリオレフィンを含み、
前記塗膜中の、前記多官能（メタ）アクリレートの重合物の質量（Ｍａ）及び前記（メタ）アクリル変性塩素化ポリオレフィンの質量（Ｍｂ）の合計量に対する前記（メタ）アクリル変性塩素化ポリオレフィンの質量（Ｍｂ）の質量百分率（１００Ｍｂ／（Ｍａ＋Ｍｂ））が、４０％以上、６０％以下であることを特徴とする家電用塗装部品。
【請求項２】
前記塗膜は、顔料を更に含み、
前記塗膜中の、前記多官能（メタ）アクリレートの重合物の質量（Ｍａ）及び前記（メタ）アクリル変性塩素化ポリオレフィンの質量（Ｍｂ）の合計量に対する前記顔料の質量（Ｍｃ）の比（１００Ｍｃ／（Ｍａ＋Ｍｂ））が、５０以下であることを特徴とする請求項１に記載の家電用塗装部品。
【請求項３】
前記顔料の粒子の表面は、有機分子で被覆されており、
前記有機分子は、前記多官能（メタ）アクリレートの重合物と化学的に結合していることを特徴とする請求項２に記載の家電用塗装部品。
【請求項４】
架橋性官能基を一分子中に３以上有する多官能（メタ）アクリレートと、
（メタ）アクリル変性塩素化ポリオレフィンと、
前記多官能（メタ）アクリレートの重合反応を開始させる重合開始剤と、
を含む樹脂成形体用の塗料であって、
前記（メタ）アクリル変性塩素化ポリオレフィンの配合量は、前記多官能（メタ）アクリレート及び前記（メタ）アクリル変性塩素化ポリオレフィンの合計量１００質量部に対して、４０質量部以上、６０質量部以下であることを特徴とする塗料。
【請求項５】
前記顔料の配合量は、前記多官能（メタ）アクリレート及び前記（メタ）アクリル変性塩素化ポリオレフィンの配合量の合計量１００質量部に対して、５０質量部以下であることを特徴とする請求項４に記載の塗料。
【請求項６】
前記顔料の粒子の表面は、前記多官能（メタ）アクリレートの架橋性官能基と重合する架橋性官能基を有する有機分子で被覆されていることを特徴とする請求項５に記載の塗料。
【請求項７】
樹脂製の基材と、
前記基材の表面に形成された塗膜と、
を有する家電用塗装部品を使用した家電製品であって、
前記塗膜は、架橋性官能基を一分子中に３以上有する多官能（メタ）アクリレートの重合物、及び（メタ）アクリル変性塩素化ポリオレフィンを含み、
前記塗膜中の、前記多官能（メタ）アクリレートの重合物の質量（Ｍａ）及び前記（メタ）アクリル変性塩素化ポリオレフィンの質量（Ｍｂ）の合計量に対する前記（メタ）アクリル変性塩素化ポリオレフィンの質量（Ｍｂ）の質量百分率（１００Ｍｂ／（Ｍａ＋Ｍｂ））が、４０％以上、６０％以下であることを特徴とする家電製品。
【請求項８】
洗濯乾燥機、洗濯機又は乾燥機であることを特徴とする請求項７に記載の家電製品。
【発明の詳細な説明】
【技術分野】
【０００１】
本発明は、家電用塗装部品、及びこれに使用する塗料、並びにこれを使用する家電製品に関する。
【背景技術】
【０００２】
一般に、家電製品の外装部材には、塗装された鋼板やガラス、樹脂等の多くの家電用部品が使用されている。特に樹脂は、他の材料に比較して安価でしかも軽量であるため、家電製品の部位に応じて様々なものが使用される。中でもポリプロピレンは、耐薬品性に優れ、高強度であることから家電用部品として多用されている。しかしながら、樹脂（特にポリプロピレン）は、塗装を施すのが困難であるという課題がある。
【０００３】
従来、樹脂の着色技術としては、樹脂自体に顔料を分散させるものが知られている（例えば、特許文献１参照）。この着色技術によれば、顔料由来の風合いを有する樹脂製の家電用部品を得ることができる。
しかしながら、この着色技術は、顔料の使用量が多くなるために、成形性の点で大型の家電用部品への適用が難しいという課題がある。また、この着色技術によって得られた家電用部品は、顔料を多く含むために、リサイクル性が悪くなる課題がある。
【０００４】
一方、樹脂（例えば、ポリプロピレン）の塗装方法としては、塩素化ポリオレフィン等のプライマー（下塗り）を樹脂に施してから塗装するものが広く知られている。この塗装方法によれば、樹脂と塗膜との双方に付着性があるプライマーを選択することで、多種多様の塗料を樹脂上に塗装を施すことが可能となる。
しかしながら、プライマーを使用する塗装方法は、下塗り工程が増加するだけでなく、使用する溶剤量が増加することによる環境負荷への影響が新たな課題となる。
【０００５】
そこで、この課題を解決するために、２−ヒドロキシエチルメタアクリレート変性プロピレン系重合体と、ウレタン変性プロピレン系重合体とを含むポリプロピレン用の塗料が開示されている（例えば、特許文献２参照）。
この塗料によれば、プライマーを使用せずに樹脂上に直接塗布することができる。したがって、このプライマーレス塗料によれば、プライマーに含まれる分の溶剤を使用しなくてもよいので環境負荷を低く抑えることができる。
【先行技術文献】
【特許文献】
【０００６】
【特許文献１】特開２００４−８３６０８号公報
【特許文献２】特開２００３−３１３３３１号公報
【発明の概要】
【発明が解決しようとする課題】
【０００７】
しかしながら、
従来のプライマーレス塗料（例えば、特許文献２参照）の塗膜は、洗剤、漂白剤等に対する薬品耐性や硬度が不十分となる新たな課題もある。
したがって、従来のプライマーレス塗料（例えば、特許文献２参照）は、十分な薬品耐性及び硬度を有することが要求される家電用部品に適用することができなかった。
【０００８】
そこで、本発明の課題は、樹脂製の基材上にプライマーを介さないで密着性に優れた１コートの塗膜を有し、従来のプライマーレス塗料で得られた塗膜よりも硬度及び薬品耐性に優れる塗膜を有する家電用塗装部品、及びこれに使用する塗料、並びにこれを使用する家電製品を提供することにある。
【課題を解決するための手段】
【０００９】
前記課題を解決した本発明は、樹脂製の基材と、前記基材の表面に形成された塗膜と、を有する家電用塗装部品であって、前記塗膜は、架橋性官能基を一分子中に３以上有する多官能（メタ）アクリレートの重合物、及び（メタ）アクリル変性塩素化ポリオレフィンを含み、前記塗膜中の、前記多官能（メタ）アクリレートの重合物の質量（Ｍａ）及び前記（メタ）アクリル変性塩素化ポリオレフィンの質量（Ｍｂ）の合計量に対する前記（メタ）アクリル変性塩素化ポリオレフィンの質量（Ｍｂ）の質量百分率（１００Ｍｂ／（Ｍａ＋Ｍｂ））が、４０％以上、６０％以下であることを特徴とする。
【００１０】
また、前記課題を解決した本発明は、架橋性官能基を一分子中に３以上有する多官能（メタ）アクリレートと、（メタ）アクリル変性塩素化ポリオレフィンと、前記多官能（メタ）アクリレートの重合反応を開始させる重合開始剤と、を含む樹脂成形体用の塗料であって、前記（メタ）アクリル変性塩素化ポリオレフィンの配合量は、前記多官能（メタ）アクリレート及び前記（メタ）アクリル変性塩素化ポリオレフィンの合計量１００質量部に対して、４０質量部以上、６０質量部以下であることを特徴とする。
【００１１】
また、前記課題を解決した本発明は、樹脂製の基材と、前記基材の表面に形成された塗膜と、を有する家電用塗装部品を使用した家電製品であって、前記塗膜は、架橋性官能基を一分子中に３以上有する多官能（メタ）アクリレートの重合物、及び（メタ）アクリル変性塩素化ポリオレフィンを含み、前記塗膜中の、前記多官能（メタ）アクリレートの重合物の質量（Ｍａ）及び前記（メタ）アクリル変性塩素化ポリオレフィンの質量（Ｍｂ）の合計量に対する前記（メタ）アクリル変性塩素化ポリオレフィンの質量（Ｍｂ）の質量百分率（１００Ｍｂ／（Ｍａ＋Ｍｂ））が、４０％以上、６０％以下であることを特徴とする。
【発明の効果】
【００１２】
本発明によれば、樹脂製の基材上にプライマーを介さないで密着性に優れた１コートの塗膜を有し、従来のプライマーレス塗料で得られた塗膜よりも硬度及び薬品耐性に優れる塗膜を有する家電用塗装部品、及びこれに使用する塗料、並びにこれを使用する家電製品を提供することができる。
【図面の簡単な説明】
【００１３】
【図１】（ａ）は、本発明の家電用塗装部品（蓋体）を備える家電製品としての洗濯乾燥機の斜視図、（ｂ）は、本発明の家電用塗装部品（蓋体）の部分断面図であり、（ａ）のＩｂ−Ｉｂ断面を部分的に示す部分断面図である。
【図２】（ａ）から（ｃ）は、図１（ｂ）に示す家電用塗装部品（蓋体）の製造工程を模式的に示す工程図である。
【発明を実施するための形態】
【００１４】
以下に、本発明の実施形態について適宜図面を参照しながら詳細に説明する。ここでは、まず本発明の洗濯乾燥機（家電製品）に使用する蓋体（家電用塗装部品）について説明した後に、蓋体に使用する塗料について説明する。以下の説明において、前後上下の方向は、図１（ａ）に示す前後上下の方向を基準とする。
【００１５】
（家電製品及び家電用塗装部品）
図１（ａ）に示すように、洗濯乾燥機Ｌは、ベース４の上部に鋼板と樹脂成形品で組合わされて構成された外枠５が載せられている。外枠５の上方には洗濯物を出し入れする開口（図示省略）を開閉自在に塞ぐ蓋体１が配置されている。
なお、洗濯乾燥機Ｌは、特許請求の範囲にいう「家電製品」に相当し、蓋体１は、特許請求の範囲にいう「家電用塗装部品」に相当する。
【００１６】
図１（ａ）中、符号６は、トップカバーであり、トップカバー６は、外枠５の上縁部に固定されている。このトップカバー６は、洗濯物を出し入れする前記した開口を形成すると共に、その開口縁の後部両側に一対の第１ヒンジ７ａ，７ａを介して蓋体１を取り付けている。ちなみに、図示しないが、外枠５の内側には、洗濯・脱水槽が設けられ、蓋体１は、この洗濯・脱水槽上に所定の内蓋を介して配置されることとなる。
【００１７】
本実施形態での蓋体１は、図１（ａ）に示すように、平面視で略矩形を呈しており、操作パネル８が上面に配置された前半体１ａと、後半体１ｂとが第２ヒンジ７ｂを介して連結されて構成されている。
【００１８】
この蓋体１は、第１ヒンジ７ａ，７ａ周りに後半体１ｂが後方に回動すると、第２ヒンジ７ｂ部分で山折れになりつつ、前半体１ａの前端が後方にスライド移動することで、前記した開口が開かれることとなる。
【００１９】
蓋体１は、図１（ｂ）に示すように、基材３と、この基材３の表面に形成された塗膜２とで形成されている。
【００２０】
基材３は、ポリプロピレンで形成された板体である。
このポリプロピレンとしては、ゴム成分が少なく、薬品耐性に優れるグレードのものが望ましい。ちなみに、一般に、ゴム成分が少ないポリプロピレンは、特に塗膜の密着性が悪いとされている。
なお、図１（ｂ）は、基材３の上側、つまり図１（ａ）に示す蓋体１の上側のみを部分的に示している。また、図１（ｂ）には、次に説明する塗膜２が基材３の上側面にのみ形成された様子を示しているが、この塗膜２は、基材３の表面の全て（表裏、及びエッジを含む全て）を覆うように形成されている。
【００２１】
塗膜２は、基材３の表面に塗布された本発明の塗料の硬化物、言い換えれば、後に詳しく説明するように、一分子中に３以上の架橋性官能基を有する多官能（メタ）アクリレートを重合させた重合物と、（メタ）アクリル変性塩素化ポリオレフィンとを含むものである。
【００２２】
本実施形態での多官能（メタ）アクリレートは、詳しくは後記するように、例えば（メタ）アクリル基、ビニル基、アリル基等の重合性炭素間二重結合を有する架橋性官能基を有するものであり、この重合物は、主に塗膜２の硬度、耐候性、及び薬品耐性を向上させるものと考えられる。ちなみに、多官能（メタ）アクリレートの３以上の架橋性官能基は、重合物中で多官能（メタ）アクリレートあたり３以上の架橋性官能基が結合に関与していることが望ましい。
【００２３】
また、本実施形態での（メタ）アクリル変性塩素化ポリオレフィンは、主に塗膜２の基材３（ポリプロピレン）に対する密着性を向上させるものと考えられる。しかしながら、塗膜２中における多官能（メタ）アクリレートの重合物及び（メタ）アクリル変性塩素化ポリオレフィンの作用効果は、これらが協働して発揮するものと考えられ、多官能（メタ）アクリレートの重合物及び（メタ）アクリル変性塩素化ポリオレフィンは、次のような比率で塗膜２中に含まれる必要がある。
【００２４】
具体的には、塗膜２は、多官能（メタ）アクリレートの重合物の質量（Ｍａ）及び（メタ）アクリル変性塩素化ポリオレフィンの質量（Ｍｂ）の合計量に対する（メタ）アクリル変性塩素化ポリオレフィンの質量（Ｍｂ）の質量百分率（１００Ｍｂ／（Ｍａ＋Ｍｂ））が、４０％以上、６０％以下でなければならない。
【００２５】
このように塗膜２中の（メタ）アクリル変性塩素化ポリオレフィンの比率を前記した範囲に設定することによって、塗膜２は、基材３（ポリプロピレン）に対する密着性、硬度及び薬品耐性の全てに優れたものとなる。
【００２６】
また、塗膜２は、顔料を更に含むことができる。
顔料としては、特に制限はなく、公知の顔料を使用することができる。中でも、厚さ０．０１ｍｍ以下の鱗片状の金属箔や、粉末状の無機物は、少ない使用量で塗膜２に金属色や反射輝度の高い表面状態を付与することができ、家電用塗装部品の意匠性を多様にすることができるので特に好ましい。
【００２７】
鱗片状の金属箔としては、例えば、アルミフレーク、ステンレスフレーク、ニッケルフレーク等が挙げられる。
粉末状の無機物としては、例えば、マイカ、チタニア、ガラス等が挙げられる。
【００２８】
本実施形態での塗膜２における顔料の比率は、多官能（メタ）アクリレートの重合物の質量（Ｍａ）及び前記（メタ）アクリル変性塩素化ポリオレフィンの質量（Ｍｂ）の合計量に対する前記顔料の質量（Ｍｃ）の比（１００Ｍｃ／（Ｍａ＋Ｍｂ））で、５０以下となるように設定することが望ましい。
このような範囲で顔料を含む塗膜２は、基材３（ポリプロピレン）に対する密着性、硬度及び薬品耐性が阻害されることなく、顔料による風合いを発現することができる。
【００２９】
また、顔料は、その表面が有機分子で被覆されており、この有機分子が前記した多官能（メタ）アクリレートの重合物と化学的に結合しているものが望ましい。
このような有機分子としては、顔料の粒子の表面に存在する官能基と共有結合する官能基と、前記した多官能（メタ）アクリレートの架橋性官能基と重合する架橋性官能基とを有するものが望ましい。
【００３０】
このような有機分子としては、例えば、３−メタクリロキシプロピルトリメトキシシラン、３−アクリロキシプロピルトリメトキシシラン等のシランカップリング剤を主として挙げられるがこの他にチオール系、カルボン酸系、リン酸系、アルミキレート、チタネート等の顔料との結合成分と（メタ）アクリレートとの架橋性官能基を有する各種カップリング剤が挙げられる。
なお、このような有機分子の顔料に対する被覆量としては、顔料の表面に有機分子の単分子膜が形成される程度でよい。
【００３１】
このような有機分子で被覆された顔料は、塗膜２中で多官能（メタ）アクリレートの重合物と化学結合を形成することで塗膜２全体の硬化度合いを改善すると共に、塗膜２全体の耐久性を高めることができる。
【００３２】
また、このような有機分子で被覆された顔料は、次に説明する塗料中の多官能（メタ）アクリレートや、（メタ）アクリル変性塩素化ポリオレフィン、又はこれらの混合物中で、良好な分散性を発揮することができる。
【００３３】
また、このような有機分子で被覆された顔料は、次に説明する塗料に含まれる多官能（メタ）アクリレートの重合が紫外線照射や電子線照射によって行われる場合（以下、単に「光重合」ということがある）に、顔料を含むことで塗料内部（深部）に存在する多官能（メタ）アクリレートに対する紫外線等の照射量が低減したとしても、顔料を被覆する有機分子によって重合反応を促進することができるので好ましい。
【００３４】
以上のような塗膜２の厚さは、家電製品の塗装に係る分野で通常行われる厚さに設定することができる。
【００３５】
（塗料）
本実施形態に係る塗料は、ポリプロピレンの塗装に最も適したものであって、後記するように、本実施形態では、特許請求の範囲にいう「樹脂成形体」としてのポリプロピレン製の基材３（図２（ａ）参照）に適用される。
この塗料は、前記したように、架橋性官能基を一分子中に３以上有する多官能（メタ）アクリレートと、（メタ）アクリル変性塩素化ポリオレフィンと、多官能（メタ）アクリレートの重合反応を開始させる重合開始剤と、を含んでいる。
【００３６】
本実施形態での多官能（メタ）アクリレートは、前記したように、例えば、（メタ）アクリル基、ビニル基、アリル基等の重合性炭素間二重結合を有する架橋性官能基を一分子中に３以上有するものである。
【００３７】
具体的な多官能（メタ）アクリレートとしては、例えば、ジペンタエリスリトールヘキサアクリレート、ジペンタエリスリトールモノヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、カプロラクトン変性ジペンタエリスリトールヘキサアクリレート、ジトリメチロールプロパンテトラアクリレート、グリセロールトリアクリレート、ペンタエリスリトールトリアクリレート、ペンタエリスリトールテトラアクリレート、ペンタエリスリトールテトラメタクリレート、リン酸トリアクリレート、トリメチロールプロパントリアクリレート、トリス(アクリロキシエチル)イソシアヌレート、トリス(メタクリロキシエチル)イソシアヌレート、及びこれらの誘導体等が挙げられる。また、本実施形態での多官能（メタ）アクリレートとしては、モノマー以外に、例えば、ポリエステルアクリレート、エポキシアクリレート、ウレタンアクリレート、ポリブタジエンアクリレート等の重合性炭素間二重結合を３以上含むオリゴマーを用いることもできる。
【００３８】
（メタ）アクリル変性塩素化ポリオレフィンとしては、例えば、（メタ）アクリルモノマーを、過酸化物の存在下で、塩素化ポリオレフィンにグラフト重合させて得られるものが挙げられる。
（メタ）アクリルモノマーとしては、具体的には、（メタ）アクリル酸、（メタ）アクリル酸メチル、（メタ）アクリル酸エチル、（メタ）アクリル酸ｎ−ブチル、（メタ）アクリル酸２−エチルヘキシル等が挙げられる。
また、（メタ）アクリル変性塩素化ポリオレフィンは、水酸基含有（メタ）アクリルモノマーを、過酸化物存在下で、塩素化ポリオレフィンにグラフト重合させて得られる、水酸基含有（メタ）アクリル変性塩素化ポリオレフィンであってもよい。
ここで使用される水酸基含有（メタ）アクリルモノマーとしては、例えば２−ヒドロキシエチル（メタ）アクリレート、２−ヒドロキシプロピル（メタ）アクリレート、２−ヒドロキシブチル（メタ）アクリレート等が挙げられる。
【００３９】
このような（メタ）アクリル変性塩素化ポリオレフィンの数平均分子量（Ｍｎ）は、１０００から５０万の範囲内に設定されたものが望ましい。
また、（メタ）アクリル変性塩素化ポリオレフィンの塩素化度（塩素含有率）は、１〜５０質量％の範囲内に設定されたものが望ましい。
ちなみに、（メタ）アクリル変性塩素化ポリオレフィンの数平均分子量（Ｍｎ）、塩素化度（塩素含有率）、グラフト重合条件等のパラメータは、前記した多官能（メタ）アクリレートや後記する重合開始剤、溶剤等の塗料の他の成分に対する相溶性、更には塗膜２（図１（ｂ）参照）に付与する硬度等の物性を考慮して適宜に設定することができる。
このような本実施形態での（メタ）アクリル変性塩素化ポリオレフィンとしては、上市品を使用することもできる。
【００４０】
塗料中の多官能（メタ）アクリレート及び（メタ）アクリル変性塩素化ポリオレフィンの配合量としては、（メタ）アクリル変性塩素化ポリオレフィンの配合量が、多官能（メタ）アクリレート及び（メタ）アクリル変性塩素化ポリオレフィンの合計量１００質量部に対して、４０質量部以上、６０質量部以下とする。
ちなみに、本実施形態での多官能（メタ）アクリレートの配合量は、多官能（メタ）アクリレート及び（メタ）アクリル変性塩素化ポリオレフィンの合計量１００質量部に対して、４０質量部以上、６０質量部以下となるが、この配合量は全ての多官能（メタ）アクリレートが重合した場合の配合量で規定している。
【００４１】
この塗料においては、多官能（メタ）アクリレート及び（メタ）アクリル変性塩素化ポリオレフィンの配合量を前記した範囲とすることで、図１（ｂ）に示す基材３（ポリプロピレン）に対する密着性、硬度及び薬品耐性の全てに優れた塗膜２（図１（ｂ）参照）を形成することができる。
【００４２】
重合開始剤は、熱、光等のエネルギーによって塗料中の多官能アクリレートの重合（架橋）を開始して塗料を硬化させるものである。
この重合開始剤としては、例えば、ラジカル重合開始剤、カチオン重合開始剤、アニオン重合開始剤、遷移金属系の各種重合触媒等が挙げられる。また、光重合を行う際には、光源としてのメタルハライドランプ、高圧水銀ランプ、紫外線ＬＥＤ等の種別に応じて、ベンゾイン系、アセトフェノン系、チオキサンソン系、パーオキシド系の各種光重合開始剤（ラジカル重合開始剤）を適宜選択して使用することができる。
本実施形態での重合開始剤としては、上市品を使用することもできる。
【００４３】
塗料中の重合開始剤の配合量は、熱重合又は光重合のいずれの重合方法を選択するか、又は重合速度等に応じて適宜に設定することができるが、多官能（メタ）アクリレート１００質量部に対して、０．０１質量部以上、２０質量部以下の範囲内に設定することが望ましい。
このような範囲で重合開始剤を含む塗料は、より良好な耐久性及び物性を有する塗膜２（図１（ｂ）参照）を形成することができる。
【００４４】
また、塗料には、前記した顔料を含めることができる。
塗料中の顔料の配合量は、多官能（メタ）アクリレート及び（メタ）アクリル変性塩素化ポリオレフィンの配合量の合計量１００質量部に対して、５０質量部以下であることが望ましい。
この塗料においては、顔料の配合量を前記した範囲とすることで、図１（ｂ）に示す基材３（ポリプロピレン）に対する密着性、光沢、硬度及び薬品耐性が阻害されることなく、顔料による風合いを発現することができる。
【００４５】
また、本実施形態に係る塗料は、各種溶媒を含むことができる。
この溶媒としては、例えば２−ブタノン、ジメチルアセトアミド、トルエン、キシレン、酢酸メチル、酢酸エチル、酢酸ブチル、アセトン、メタノール、エタノール、２−プロパノール、ｎ−ブタノール、２−メチルプロパノール、４−ヒドロキシ−４−メチル−２−ペンタノン、エチレングリコール、メチルセロソルブ、エチルセロソルブ、ブチルセロソルブ等が挙げられる。これらの溶媒は、塗料を調製する環境の温度や湿度に応じて１種、又は２種以上を組み合わせて使用することができる。
また、これらの溶媒と併せて又は単独で、単官能（メタ）アクリレート、ビニルモノマー等の反応性希釈剤を溶媒として使用することもできる。
【００４６】
本実施形態での溶媒は、前記した多官能（メタ）アクリレート及び（メタ）アクリル変性塩素化ポリオレフィンの粘度を調製することができ、塗料を調製する際にこれらの取り扱い（溶解度の調整等）を容易にする。また、これらの溶媒によれば、得られた塗料の流動性や乾燥速度を調整することができる。
【００４７】
また、本実施形態に係る塗料は、可塑剤、乾燥剤、分散剤、沈降防止剤、防カビ剤、レベリング剤、安定化剤等の他の成分を含むことができる。
【００４８】
本実施形態に係る塗料は、以上のような構成成分が均一となるように、公知の混合機等によって混合することで得ることができる。
【００４９】
（家電用塗装部品の製造方法）
次に、家電用塗装部品としての蓋体１（図１（ｂ）参照）の製造方法について説明する。次に参照する図２（ａ）から（ｃ）は、蓋体１の製造工程を模式的に示す工程図である。
図２（ａ）に示すように、この製造方法では、まず基材３を用意する。この基材３は、図１（ａ）に示す蓋体１（後半体）の外形と略同じ形状を呈したポリプロピレンの成形体である。この基材３は、特許請求の範囲にいう「樹脂成形体」に相当する。
【００５０】
次に、この基材３の表面に、前記した塗料による塗装が施されるが、この塗装に先立って、基材３には表面処理を施すことができる。
この表面処理としては、例えば、水、エタノール、ヘキサン等による洗浄処理、火炎処理、紫外線照射、コロナ放電、プラズマ等による洗浄処理が挙げられる。
【００５１】
次に、図２（ｂ）に示すように、基材３に前記した塗料１０による塗装が施される。ちなみに、図２（ｂ）は、溶剤を含む塗料１０を使用した場合を想定した工程を模式的に示しているが、溶剤を含まない塗料を使用して基材３に塗装を施してもよい。
なお、塗装方法としては、特に制限はなく、スプレー法等の公知の塗装方法を使用することができる。
【００５２】
次に、基材３に塗布した塗料１０を乾燥させて塗料中の溶媒を除去した後に、塗料１０に含まれる多官能（メタ）アクリレートを重合させることによって塗料１０を硬化させる。多官能（メタ）アクリレートの重合方法としては、前記したように、熱重合及び光重合のいずれの重合方法をも使用することができる。
その結果、図２（ｃ）に示すように、基材３上に塗膜２を有する家電用塗装部品としての蓋体１が得られる。
なお、硬化した塗膜２は、多官能（メタ）アクリレートの重合物中に、（メタ）アクリル変性塩素化ポリオレフィンが均一に存在することとなる。
【００５３】
なお、図２（ｂ）に示す塗料１０の厚さと、図２（ｃ）に示す塗膜２の厚さとの差は、塗料１０を乾燥させて溶媒を除去した様子を模式的に示したものであり、図２（ｂ）及び（ｃ）は、塗料１０の厚さと塗膜２の厚さとの相対的な差を示したものではなく、また、溶媒を除去した後の塗料１０（以下の説明ではこの符号を省略する）の現実の厚さを示すものでもない。
【００５４】
以上のような、本実施形態に係る塗料によれば、従来のプライマーレス塗料（例えば、特許文献２参照）で得られた塗膜と比較して、密着性、硬度及び薬品耐性の全てに優れた塗膜２を有する蓋体１（家電用塗装部品）、及びこの蓋体１を使用した洗濯乾燥機Ｌ（家電製品）を得ることができる。
また、本実施形態に係る塗料によれば、基材３（ポリプロピレン）上に、プライマーを介さないで１コートの塗膜２を有する蓋体１（家電用塗装部品）、及びこの蓋体１を使用した洗濯乾燥機Ｌ（家電製品）を得ることができる。
したがって、本実施形態に係る塗料、蓋体１（家電用塗装部品）、及び洗濯乾燥機Ｌ（家電製品）によれば、プライマーを使用しないので、製造工程及び製造コストが低減して生産性が向上すると共に、プライマーに含まれる分の溶剤を使用しなくてもよいので環境負荷を低く抑えることができる。特に、本実施形態に係る塗料は、特にゴム成分の少ないポリプロピレンにも塗膜２を密着させることができる。
【００５５】
以上、本発明の実施形態について説明したが、本発明は前記実施形態に限定されず、種々の形態で実施することができる。
前記実施形態では、ポリプロピレン用の塗料、及びポリプロピレン製の基材３を有する蓋体１（家電用塗装部品）、及びこの蓋体１を使用した洗濯乾燥機Ｌ（家電製品）について説明したが、本発明の塗料は、ポリスチレン等の他のポリオレフィンや、その他の樹脂（例えばＡＢＳ樹脂等）からなる基材３にも使用することができ、その塗膜２は、基材３に対する密着性、硬度及び薬品耐性に優れるものとなる。
【００５６】
また、前記実施形態では、家電製品としての洗濯乾燥機Ｌ、及び家電用塗装部品としての洗濯乾燥機Ｌの蓋体１について説明したが、本発明が適用される家電製品及び家電用塗装部品はこれに限定されるものではなく、少なくとも塗装を施すことが望まれる樹脂製の家電用塗装部品、具体的には、掃除機、炊飯器、エアーコンディショナー、空気清浄機等の家電製品に使用される家電用塗装部品に適用することができる。そして、本発明は、前記した洗濯乾燥機Ｌのほか、洗濯物との摩擦や、洗剤、漂白剤等との接触が常に起こりうる苛酷な環境で使用される洗濯機、乾燥機等の家電製品及びその家電用塗装部品に適用されることが好ましい。
【００５７】
また、前記実施形態では、基材３に顔料を含まないものを想定しているが、本発明は基材３に顔料を含むものであってもよい。
【実施例】
【００５８】
次に、本発明の作用効果を確認した実施例について図１（ａ）及び（ｂ）の符号を適宜参照しながら説明するが、本発明はこれに限定されるものではない。
（実施例１から実施例５）
本実施例では、蓋体１（後半体１ｂ）と略同じ形状を有する樹脂製の板状部材（基材３）を射出成形法により作製した。
樹脂には、ポリプロピレン（サンアロマー社製、商品名ＰＭ９７０Ｗ）を使用した。
その一方で、実施例１から実施例５で使用した塗料をそれぞれ調製した。
塗料は、以下の表１に示す多官能アクリルモノマー、アクリル変性塩素化ポリオレフィン（日本製紙ケミカル社製、商品名スーパークロン（登録商標）２２３Ｍ）、及び重合開始剤（長瀬産業社製、商品名イルガキュア（登録商標）１８４）を表１に示す配合量で含むと共に、更に、溶剤としてのトルエンを１００質量部含み、これらが均一に混合されたものを使用した。
【００５９】
【表１】
2011132290.tif 000003
【００６０】
なお、表１中、多官能アクリルモノマーとして「ＤＰＨＡ」と略記したジペンタエリスリトールヘキサアクリレートは、架橋性官能基を６つ有し、多官能アクリルモノマーとして「ＰＥＴｅＡ」と略記したペンタエリスリトールテトラアクリレートは、架橋性官能基を４つ有し、多官能アクリルモノマーとして「ＴＭＰＥＴＡ」と略記したトリメチロールプロパンエトキシトリアクリレートは、架橋性官能基を３つ有するものである。
【００６１】
また、アクリル変性塩素化ポリオレフィンとしてのスーパークロン（登録商標）２２３Ｍは、塩素化ポリプロピレン（塩素化率２５％）であって、アクリル樹脂比が２０／８０（固形分比）、重量平均分子量が１０００００である。また、重合開始剤としてのイルガキュア（登録商標）１８４は、ラジカル系光重合開始剤である。
【００６２】
次に、実施例１から実施例５では、前記した樹脂製の板状部材（基材３）に、調製した塗料をスプレー法により塗装し、５分間のセッティング時間経過後に、８０℃の条件で防爆式乾燥炉中にて１０分間の熱処理を施すことで塗料中の溶剤を揮発させて塗料を乾燥させた。
【００６３】
次いで、乾燥させた塗料に、高圧水銀ランプ（ウシオ電機社製）で紫外線照射を行って塗料を硬化させた。なお、紫外線照射は、窒素雰囲気中で１０００ｍＪ／ｃｍ２の積算光量となる条件で行った。
その結果、実施例１から実施例５では、樹脂製の板状部材（基材３）の表面に平均厚さが１５μｍのクリアな塗膜２が形成され、家電用塗装部品としての蓋体１（後半体１ｂ）が得られた。
【００６４】
次に、実施例１から実施例５では、得られた塗膜２に対して、次の密着性試験、光沢判定、硬度試験、及び薬品耐性試験を行った。
【００６５】
＜密着性試験＞
この密着性試験では、ＪＩＳ−Ｋ５６００−５−６に準拠したクロスカット法により、基材３に対する塗膜２の密着性を評価した。粘着テープには、ニチバン社製、商品名セロテープ（登録商標）Ｎｏ．４０５を使用した。その評価結果を表１に示す。
密着性の評価は、塗膜２の剥離が認められなかったものを「○」とし、クロスカットの角部の塗膜２が剥離したものを「△」とし、塗膜２のほとんどが剥離したものを「×」とした。
【００６６】
＜光沢判定＞
この光沢判定では、塗膜２を自然昼光のもとで目視にて観察することで光沢の有無を判定した。その結果を表１に示す。光沢判定は、光沢が認められたものを「○」とし、認められなかったものを「×」とした。
【００６７】
＜硬度試験＞
この硬度試験では、ＪＩＳ−Ｋ５６００−５−４に準拠した引っかき硬度（鉛筆硬度）を評価した。鉛筆には、三菱鉛筆社製、商品名Ｈｉ−ｕｎｉを使用した。その結果を硬度として表１に示す。
【００６８】
＜薬品耐性試験＞
この薬品耐性試験では、塗膜２に、洗濯用液体柔軟剤（ライオン社製、商品名アクロン）及び洗濯用液体洗剤（花王社製、商品名アタック）の原液をそれぞれ塗膜２に滴下し、４０℃にて２４時間放置した後の外観の変化を目視で観察した。その結果を表１に示す。薬品耐性の評価は、洗濯用液体柔軟剤及び洗濯用液体洗剤の両方に対して外観の変化を生じなかったものを「○」とし、洗濯用液体柔軟剤及び洗濯用液体洗剤のいずれかに対して、僅かに曇りを生じたものを「△」とし、洗濯用液体柔軟剤及び洗濯用液体洗剤のいずれかに対して、明確な曇りを生じたものを「×」とした。
【００６９】
（比較例１から比較例５）
本比較例では、表１に示す多官能アクリルモノマー、アクリル変性塩素化ポリオレフィン（日本製紙ケミカル社製、商品名スーパークロン（登録商標）２２３Ｍ）、及び重合開始剤（長瀬産業社製、商品名イルガキュア（登録商標）１８４）を表１に示す配合量で含むと共に、更に、溶剤としてのトルエンを１００質量部含み、これらが均一に混合された塗料を使用した以外は、実施例１から実施例５と同様に、塗料を調製し、この塗料を使用して、実施例１から実施例５と同様に、基材３上に塗膜２を形成した。
なお、表１の比較例５において、多官能アクリルモノマーとして「ＨＤＤＡ」と略記した１，６−ヘキサンジオールジアクリレートは、架橋性官能基を２つ有するものである。
そして、得られた塗膜２について、実施例１から実施例５と同様に、密着性試験、光沢判定、硬度試験、及び薬品耐性試験を行った。その結果を表１に示す。
【００７０】
（実施例６及び実施例７）
本実施例では、表１に示す多官能アクリルモノマー、アクリル変性塩素化ポリオレフィン（日本製紙ケミカル社製、商品名スーパークロン（登録商標）２２３Ｍ）、及び重合開始剤（長瀬産業社製、商品名イルガキュア（登録商標）１８４）を表１に示す配合量で含むと共に、溶剤としてのトルエンを１００質量部、更には表１に示す顔料を５質量部含み、これらが均一に混合された塗料を調製した。
【００７１】
顔料としては、表面処理を施したアルミフレークを使用した。
実施例６の表面処理アルミフレークは、次の手法で得られたものである。
この手法では、まず３−メタクリロキシプロピルトリメトキシシラン（信越シリコーン社製、商品名ＫＢＭ５０３）０．０１ｇをトルエン５０ｇに溶解したシランカップリング剤溶液を調製した。次に、７０℃に加熱したシランカップリング剤溶液に、アルミフレーク（東洋アルミ社製、商品名５６６０ＮＳ）１ｇをトルエン５０ｇに分散させた分散液を加えて１０分間攪拌混合した。その後、この混合物を室温まで冷却して沈殿物を分離し、この沈殿物をトルエンで洗浄し、乾燥することで表面処理アルミフレークを得た。
【００７２】
また、実施例７の表面処理アルミフレークは、実施例６の３−メタクリロキシプロピルトリメトキシシラン（信越シリコーン社製、商品名ＫＢＭ５０３）に代えて、３−アクリロキシプロピルトリメトキシシラン（信越シリコーン社製、商品名ＫＢＭ５１０３）を使用した以外は、実施例６と同様のプロセスで得られたものである。
【００７３】
次に、調製した塗料を使用して、実施例１から実施例５と同様にして、基材３上に塗膜２を形成した。塗膜２は、メタリックの色調を呈していた。
そして、得られた塗膜２について、実施例１から実施例５と同様に、密着性試験、光沢判定、硬度試験、及び薬品耐性試験を行った。その結果を表１に示す。
【００７４】
（塗膜の評価結果）
実施例１から実施例５の塗膜２は、表１に示すように、密着性試験、光沢判定、硬度試験、及び薬品耐性試験のいずれにおいても良好な結果を示している。
また、（メタ）アクリル基を有するシランカップリング剤で表面処理された顔料を含む実施例６及び実施例７の塗膜２は、密着性試験、光沢判定、硬度試験、及び薬品耐性試験のいずれにおいても特に良好な結果を示している。
【００７５】
これに対して、比較例１及び比較例２では、塗膜２中の樹脂成分（多官能アクリレートの重合物及びアクリル変性塩素化ポリオレフィンの合計量）に対するアクリル変性塩素化ポリオレフィンの質量百分率が６０％を上回っており、その結果、この塗膜２の硬度及び薬品耐性は実施例１から実施例５と比較して劣るものとなっている。
【００７６】
また、比較例３及び比較例４では、塗膜２中の樹脂成分（多官能アクリレートの重合物及びアクリル変性塩素化ポリオレフィンの合計量）に対するアクリル変性塩素化ポリオレフィンの質量百分率が４０％を下回っており、その結果、この塗膜２の基材３に対する密着性は実施例１から実施例５と比較して劣るものとなっている。
【００７７】
また、比較例５では、架橋性官能基の数が３つに満たない多官能アクリレートを使用していることから、この塗膜２の硬度及び薬品耐性は実施例１から実施例５と比較して劣るものとなっている。
【００７８】
以上のように、本発明に係る塗料によれば、ポリプロピレン製の基材３に対する密着性、光沢、硬度、及び薬品耐性の全てに優れた塗膜２を得ることができることが確認された。
【符号の説明】
【００７９】
１      蓋体（家電用塗装部品）
１ａ    前半体（家電用塗装部品）
１ｂ    後半体（家電用塗装部品）
２      塗膜
３      基材（樹脂成形体）
１０    塗料
Ｌ      洗濯乾燥機（家電製品）
【図１】
2011132290.tif 000004
【図２】
2011132290.tif 000005